СПОСОБ ПРИГОТОВЛЕНИЯ КАТАЛИЗАТОРА ДЛЯ ПОЛНОГО ОКИСЛЕНИЯ УГЛЕВОДОРОДОВ, КАТАЛИЗАТОР, ПРИГОТОВЛЕННЫЙ ПО ЭТОМУ СПОСОБУ, И СПОСОБ ОЧИСТКИ ВОЗДУХА ОТ УГЛЕВОДОРОДОВ С ИСПОЛЬЗОВАНИЕМ ПОЛУЧЕННОГО КАТАЛИЗАТОРА

1. Способ приготовления катализатора полного окисления углеводородов, в частности, примесей углеводородов в воздухе с целью очистки воздуха, включающий нанесение платины или палладия на прокаленный вольфраматсодержащий цирконийоксидный носитель путем пропитки его водным раствором соединения платины или палладия с последующей прокалкой на воздухе при температуре 300-500°C и восстановлением в токе водорода при 300-500°C, отличающийся тем, что вольфраматсодержащий цирконийоксидный носитель дополнительно модифицируют ионами галлия путем их нанесения из водного раствора нитрата галлия.
2. Способ по п.1, отличающийся тем, что галлий наносят на вольфраматсодержащий цирконийоксидный носитель одновременно с платиной.
3. Способ по п.1, отличающийся тем, что галлий наносят на вольфраматсодержащий цирконийоксидный носитель перед нанесением платины с последующей дополнительной термообработкой при температуре 300-500°C.
4. Способ по п.1, отличающийся тем, что в качестве цирконийоксидного носителя используют гидроксид циркония.
5. Способ по п.1, отличающийся тем, что в качестве цирконийоксидного носителя используют оксид циркония.
6. Катализатор для полного окисления углеводородов, в том числе для очистки воздуха от примесей углеводородов, приготовленный по п.1.
7. Катализатор по п.6, отличающийся тем, что он содержит от 0,5 до 5 мас.% платины или палладия.
8. Катализатор по п.6, отличающийся тем, что он содержит от 1 до 5 мас.% галлия.
-1
9. Способ очистки воздуха от углеводородов путем их полного окисления в присутствии катализатора, отличающийся тем, что используют катализатор, приготовленный по пп.1-5 или катализатор по пп.6-9 и процесс ведут в проточном реакторе при контактировании воздуха, содержащего примеси углеводородов с катализатором, нагретым до температуры 120-350°C, при атмосферном давлении и объемной скорости подачи сырья в диапазоне 500-20000 ч.